(57)【特許請求の範囲】
【請求項１】
少なくとも１種の芳香族ポリカーボネート  40〜98重量％、
少なくとも１種のビニルモノマー5〜95重量％の、ガラス転移温度10℃未満の少なくとも１種のグラフトベース95〜5重量％への、塊状重合によって調製された、１種またはそれ以上のグラフトポリマーである、塊状ＡＢＳポリマー  ５〜２５重量％、および
タルクに対して、ＭｇＯ含有量30〜33重量％、ＳｉＯ2含有量58〜64重量％およびＡｌ2Ｏ3含有量1.0重量％未満である、高純度タルク  0.05〜40重量％、
を含有し、成分の合計が100である、
組成物。
【請求項２】
さらに、ビニル(コ)ポリマー、ポリアルキレンテレフタレートまたはそれらの混合物を0〜20重量％含有する、請求項１記載の組成物。
【請求項３】
成形物品または成形品の製造における、請求項１または２記載のポリカーボネート組成物の使用。
【請求項４】
請求項１または２記載のポリカーボネート組成物から得られる、成形物品または成形品。
【発明の詳細な説明】
【０００１】
本発明は、高強靭性、低温でのガラス転移および熱膨張係数が低く良好な加工性を特徴とする、特別のタルクを入れたポリカーボネート組成物に関する。
【０００２】
充填されたおよび/または補強されたＰＣ/ＡＢＳ成形用組成物は知られている。
【０００３】
例えば、欧州特許出願公開第0 391 413号は、特定の幾何学的性質を有する無機充填剤を含むＰＣ/ＡＢＳ成形用組成物を記載し、この成形用組成物は線膨張率の低さ、衝撃荷重下における高強靭性、および耐熱性の高さによって指定されている。タルクおよび非か焼クレー材料が、この発明の充填剤として記載されている。
【０００４】
欧州特許出願公開第0 452 788号は、特につや消し材料表面によって特徴づけられる、タルクを含むＰＣ/ＡＢＳ成形用組成物を記載する。
【０００５】
国際公開番号WO98/51737号は、無機物を充填したＰＣ/ＡＥＳ配合物であって、ＰＣ65〜85重量％、ゴム変性熱可塑性物10〜50重量％、無機充填剤1〜15重量％のものを成形用組成物として使用すること、併せて外部車両車体部の分野の用途を記載する。利点は、従来品と比較して、寸法安定性、熱性能、ノッチ付衝撃抵抗性および流量特性が改善されていると記載されている。
【０００６】
本発明の目的は、ノッチ付衝撃抵抗性の改善、および低温でのガラス転移である。低温のガラス転移は、特に外部車両車体部で重要である。０℃を下まわる温度での、使用材料の脆性破片化は、アクシデントが起きた場合、重大な事故となり得るからである。
【０００７】
今回、下記の特定のタルクを含む衝撃変性ポリカーボネート組成物が所望の性質を有することを見出した。特に、本発明による組成物の性質は、低温下であっても、材料の破片の飛散の保護で必要とされる、用途に優れた表面品質を有する、外部車両車体部の製造の使用に効果的である。
【０００８】
従って、本発明は、耐衝撃性改質剤、および特定の高純度タルク  組成物総量に対して0.05〜40重量部、好ましくは0.5〜30重量部、特に好ましくは1〜20重量部を含有し、該タルクがタルクに対してＡｌ2Ｏ3含有量1重量％以下、好ましくは0.9重量％以下、特に好ましくは0.7重量％以下、とりわけ0.5重量％以下を有するものである、ポリカーボネート組成物を提供する。
【０００９】
好ましいポリカーボネート組成物は下記を含むものである：
A)  少なくとも１種の芳香族ポリカーボネート30〜98重量部、好ましくは40〜95重量部、特に好ましくは45〜90重量部、
B)  少なくとも１種のグラフトポリマー0.5〜50重量部、好ましくは1〜40重量部、特に好ましくは1.5〜30重量部、最も好ましくは5〜25重量部、
C)  上の定義によるタルク0.05〜40重量部、特に0.5〜30重量部、特に好ましくは1〜20重量部、最も好ましくは2〜15重量部。
全成分(Ａ〜Ｃおよび、必要に応じて別の成分要素)の重量部の合計は100である。
【００１０】
成分Ａ
本発明の成分Ａに適した芳香族ポリカーボネートおよび/または芳香族ポリエステルカーボネートは、文献から公知であるかまたは文献から既知の方法で調製できる(芳香族ポリカーボネートの調製については、例えばシュネル著、「ケミストリー・アンド・フィジックス・オブ・ポリカーボネーツ」インターサイエンス・パブリッシャーズ、1964年、およびドイツ特許出願公開(AS)第1 495 626号、同(OS)第2 232 877号、同(OS)第2 703 376号、同(OS)第2 714 544号、同(OS)第3 000 610号および同(OS)第3 832 396号を参照；芳香族ポリエステルカーボネートの調製については、例えばドイツ特許出願公開(OS)第3 077 934号を参照)。
【００１１】
芳香族ポリカーボネートは、例えばジフェノールとカルボン酸ハライド(好ましくはホスゲン)および/または芳香族ジカルボン酸ジハライド(好ましくはベンゼンジカルボン酸ジハライド)との反応により、場合によって連鎖停止剤(例えばモノフェノール)および必要に応じて３官能以上の枝分かれ剤(例えば、トリフェノールまたはテトラフェノール)を用いた相境界法で調製される。
【００１２】
芳香族ポリカーボネートおよび/または芳香族ポリエステルカーボネートの調製のためのジフェノールは、好ましくは下記の式(Ｉ)：
【化１】
0005161410.tif 000002
式中、Ａは、単結合、Ｃ1-Ｃ5アルキレン、Ｃ2-Ｃ5アルキリデン、Ｃ5-Ｃ6シクロアルキリデン、-Ｏ-、-ＳＯ-、-ＣＯ-、-Ｓ-、-ＳＯ2-、Ｃ6-Ｃ12アリーレン(これらには、任意にヘテロ原子を含有する他の芳香環が縮合できる)、
または式(II)もしくは式(III)
【化２】
0005161410.tif 000003
の基であり、
Ｂは、互いに独立して、Ｃ1-Ｃ12アルキル(好ましくはメチル)、ハロゲン(好ましくは塩素および/または臭素)であり、
ｘは、それぞれ互いに独立して０、１または２であり、
ｐは、１または０であり、そして
Ｒ5およびＲ6は、各Ｘ1に対して独立して選択でき、かつ互いに独立して水素またはＣ1-Ｃ6アルキル、好ましくは水素、メチルおよび/またはエチルを表わし
Ｘ1は、炭素を表わし、そして
ｍは、少なくとも１個の原子Ｘ1において、Ｒ5およびＲ6が共にアルキルである場合には、４〜７、好ましくは４または５を表わす、である。
【００１３】
好ましいジフェノールは、ヒドロキノン、レゾルシノール、ジヒドロキシジフェノール、ビス-(ヒドロキシフェニル)-Ｃ１-Ｃ５-アルカン類、ビス-(ヒドロキシフェニル)-Ｃ５-Ｃ６-シクロアルカン類、ビス-(ヒドロキシフェニル)エーテル類、ビス-(ヒドロキシフェニル)スルホキシド類、ビス-(ヒドロキシフェニル)ケトン類、ビス-(ヒドロキシフェニル)スルホン類およびα,α-ビス-(ヒドロキシフェニル)-ジイソプロピルベンゼン類、および環上で臭素化されたおよび／また環上で塩素化されたそれらの誘導体である。
【００１４】
特に好ましいジフェノールは、4,4'-ジヒドロキシジフェニル、ビスフェノールＡ、2,4-ビス-(4-ヒドロキシフェニル)-2-メチルブタン、1,1-ビス-(4-ヒドロキシフェニル)-シクロヘキサン、1,1-ビス-(4-ヒドロキシフェニル)-3,3,5-トリメチルシクロヘキサン、4,4'-ジヒドロキシジフェニルスルフィド、4,4'-ジヒドロキシジフェニルスルホン、およびそれらの二-および四-臭素化または塩素化誘導体[例えば、2,2-ビス(3-クロロ-4-ヒドロキシフェニル)-プロパン、2,2-ビス(3,5-ジクロロ-4-ヒドロキシフェニル)-プロパンまたは2,2-ビス-(3,5-ジブロモ-4-ヒドロキシフェニル)-プロパンなどである。
【００１５】
2,2-ビス(4-ヒドロキシフェニル)プロパン（ビスフェノールＡ）が特に好ましい。
【００１６】
ジフェノールは、個別にまたは所望の混合物として使用できる。
【００１７】
ジフェノールは、文献から公知であるか、または文献より既知の方法で得ることができる。
【００１８】
熱可塑性芳香族ポリカーボネートの調製に好適な連鎖停止剤の例は、フェノール、p-クロロフェノール、p-tert.-ブチルフェノールまたは2,4,6-トリブロモフェノール、さらにドイツ特許出願公開（ＯＳ）第2842005号に記載の4-(1,3-テトラメチルブチル)-フェノールのような長鎖アルキルフェノール、またはアルキル置換基中に合計８〜２０個の炭素原子を有するモノアルキルフェノールもしくはジアルキルフェノール（例えば、3,5-ジ-tert.-ブチル-フェノール、p-イソオクチルフェノール、p-tert.-オクチルフェノール、p-ドデシルフェノールおよび2-(3,5-ジメチルヘプチル)-フェノールおよび4-(3,5-ジメチルヘプチル)-フェノール）である。使用される連鎖停止剤の量は、一般に、それぞれの事例で使用されるジフェノールの合計モルに対し0.5モル％〜10モル％の間である。
【００１９】
熱可塑性芳香族ポリカーボネートは、重量平均分子量（Ｍｗ、例えば超遠心分離または光散乱測定法によって測定されるもの）10,000〜200,000、好ましくは15,00〜80,000を有している。
【００２０】
熱可塑性芳香族ポリカーボネートは、既知の方法で、特に好ましくは３官能以上の化合物（例えば、フェノール基３個以上を有するもの）を、使用されるジフェノールの合計に対して0.05〜2.0モル％組み込むことによって枝分かれできる。
【００２１】
ホモポリカーボネートとコポリカーボネートはいずれも適している。本発明によれば、成分Ａに関するコポリカーボネートを調製するために、ヒドロキシアリーロキシ末端基を有するポリジオルガノシロキサン（用いられるジフェノールの合計量に対して）1〜25重量％、好ましくは2.5〜25重量％使用することも可能である。これは、既知であるか（例えば、米国特許第3419634号公報  参照）または文献より公知の方法で調製できる。ポリジオルガノシロキサンを含有するコポリカーボネートの調製は、例えば、ドイツ特許出願公開（ＯＳ）第3334782号公報に記載されている。
【００２２】
ビスフェノールＡホモポリカーボネートに加えて、好ましいポリカーボネートは、好ましいかまたは特に好ましいと記載されている他のジフェノール、特に2,2-ビス(3,5-ジブロモ-4-ヒドロキシフェニル)-プロパンを、ジフェノールの合計モルに対し１５モル％まで有するビスフェノールＡのポリカーボネートである。
【００２３】
芳香族ポリエステルカーボネートの調製のための芳香族ジカルボン酸ジハライドは、好ましくはイソフタル酸、テレフタル酸、ジフェニルエーテル-4,4'-ジカルボン酸およびナフタレン-2,6-ジカルボン酸の二酸ジクロライドである。
【００２４】
イソフタル酸とテレフタル酸の二酸ジクロライドの比1：20〜20：1の混合物が特に好ましい。
【００２５】
カルボン酸ハライド、好ましくはホスゲンも、ポリエステルカーボネートの調製において二官能の酸誘導体として使用される。
【００２６】
芳香族ポリエステルカーボネートの調製に使用できる連鎖停止剤は、前述のモノフェノールに加えて、そのクロロ炭酸塩、および芳香族モノカルボン酸の酸クロライドであり、それらはＣ１-Ｃ２２-アルキル基で、またはハロゲン原子、並びに脂肪族Ｃ２-Ｃ２２-モノカルボン酸クロライドで任意に置換され得る。
【００２７】
連鎖停止剤の量は、フェノール系連鎖停止剤の場合はジフェノールのモルに対して、またモノカルボン酸クロライド系連鎖停止剤の場合はジカルボン酸ジクロライドのモルに対して、いずれの場合も0.1〜10モル％である。
【００２８】
芳香族ポリエステルカーボネートも組み込まれた芳香族ヒドロキシカルボン酸を含有し得る。
【００２９】
芳香族ポリエステルカーボネートは、既知の方法で直鎖および分岐され得る（これに関しては、ドイツ特許出願公開（ＯＳ）第2940024号公報および同（ＯＳ）第3007934号公報  参照）。
【００３０】
使用され得る枝分かれ剤は、例えばトリメシン酸トリクロライド、シアヌール酸トリクロライド、3,3',4,4'-ベンゾフェノン-テトラカルボン酸テトラクロライド、1,4,5,8-ナフタレンテトラカルボン酸テトラクロライドまたはピロメリット酸テトラクロライドのような３官能以上のカルボン酸クロライド（使用されるジカルボン酸ジクロライドに対して）０.０１〜１.０モル％、またはフロログルシノール、4,6-ジメチル-2,4,6-トリ-(4-ヒドロキシフェニル)-ヘプト-2-エン、4,4-ジメチル-2,4,6-トリ-(4-ヒドロキシフェニル)-ヘプタン、1,3,5-トリ-(4-ヒドロキシフェニル)-ベンゼン、1,1,1-トリ-(4-ヒドロキシフェニル)-エタン、トリ-(4-ヒドロキシフェニル)-フェニルメタン、2,2-ビス[4,4-ビス(4-ヒドロキシフェニル)-シクロヘキシル]-プロパン、2,4-ビス(4-ヒドロキシフェニル-イソプロピル)-フェノール、テトラ-(4-ヒドロキシフェニル)-メタン、2,6-ビス(2-ヒドロキシ-5-メチルベンジル)-4-メチルフェノール、2-(4-ヒドロキシフェニル)-2-(2,4-ジヒドロキシフェニル)-プロパン、テトラ-(4-[4-ヒドロキシフェニルイソプロピル]-フェノキシ)-メタンおよび1,4-ビス[4,4'-ジヒドロキシトリフェニル)-メチル]-ベンゼンのような３官能以上のフェノール（使用されるジフェノールに対して）０.０１〜１.０モル％である。フェノール系枝分かれ剤は、反応容器にジフェノールと共に最初に導入でき、酸クロライド系枝分かれ剤は、酸ジクロライドと一緒に導入できる。
【００３１】
熱可塑性芳香族ポリエステルカーボネート中のカーボネート構造単位の含量は、所望の通りに変えることができる。カーボネート基の含量は、エステル基とカーボネート基の合計に対して、好ましくは100モル％まで、特に80モル％まで、特に好ましくは50モル％までである。芳香族ポリエステルカーボネートのエステルおよびカーボネート含量はいずれも、重縮合物中に塊の形態かまたはランダムに分布され得る。
【００３２】
芳香族ポリエステルカーボネートの相対溶液粘度（ηｒｅｌ）は、1.18〜1.4の範囲、好ましくは1.20〜1.32である（塩化メチレン溶液100 mL中のポリエステル-カーボネート0.5ｇの溶液について25℃で測定した値）。
【００３３】
熱可塑性芳香族ポリカーボネートおよびポリエステルカーボネートは、単独でまたは互いの所望の混合物で使用できる。
【００３４】
成分Ｂ
成分Ｂは、
Ｂ.１  少なくとも１種のビニルモノマー5〜95重量％、好ましくは30〜90重量％の、
Ｂ.２  ガラス転移温度10℃未満、好ましくは0℃未満、特に好ましくは-20℃未満の１種またはそれ以上のグラフトベース95〜5重量％、好ましくは70〜10重量％への、
１種またはそれ以上のグラフトポリマーを含む。
【００３５】
グラフトベース Ｂ.２は、一般に、平均粒子径(ｄ50値)0.05〜10μm、好ましくは0.1〜5μm、特に好ましくは0.2〜1μmを有する。
【００３６】
モノマーＢ.１は好ましくは、
Ｂ.１.１  ビニル芳香族化合物および/または環置換ビニル芳香族化合物(例えば、スチレン、α-メチルスチレン、p-メチルスチレン、p-クロロスチレンなど)および/またはメタクリル酸(Ｃ1-Ｃ8)-アルキルエステル(例えば、メチルメタクリレート、エチルメタクリレートなど)50〜99重量部と、
Ｂ.１.２  シアン化ビニル(不飽和ニトリル、例えばアクリロニトリルおよびメタクリロニトリルなど)および/または(メタ)アクリル酸(Ｃ1-Ｃ8)アルキルエステル(例えばメチルメタクリレート、n-ブチルアクリレート、tert.-ブチルアクリレートなど)および/または不飽和カルボン酸の誘導体(酸無水物およびイミド)(例えば無水マレイン酸およびＮ-フェニル-マレイミド)1〜50重量部
との混合物である。
【００３７】
好ましいモノマーＢ.１.１は、スチレン、α-メチルスチレンおよびメチルメタクリレートのモノマーの少なくとも１種から選択される；好ましいモノマーＢ.１.２は、アクリロニトリル、無水マレイン酸およびメチルメタクリレートのモノマーの少なくとも１種から選択される。
特に好ましいモノマーは、Ｂ.１.１スチレンおよびＢ.１.２アクリロニトリルである。
【００３８】
グラフトポリマーＢにおいて適したグラフトベースＢ.２は、例えば、ジエンゴム、ＥＰ(Ｄ)Ｍゴム、すなわちエチレン/プロピレンベースのもの、および必要に応じてジエン、アクリレート、ポリウレタン、シリコーン、クロロプレンおよびエチレン/ビニルアセテートゴムである。ＥＰ(Ｄ)Ｍゴムベースの系が耐候性成形用組成物として特に適している。
【００３９】
好ましいグラフトベースＢ.２は、ジエンゴム(例えばブタジエン、イソプレンベースなど)もしくはジエンゴムの混合物もしくはジエンゴムのコポリマーまたは他のコポリマー可能なモノマー(例えばＢ.１.１およびＢ.１.２によるもの)との混合物であるが、但し成分Ｂ.２のガラス転移温度が10℃未満、好ましくは0℃未満、特に好ましくは-10℃未満以下であることを条件とする。
【００４０】
純粋なポリブタジエンゴムが特に好ましい。同様に、ＥＰ(Ｄ)Ｍゴムも特に好ましい。
【００４１】
特に好ましいポリマーＢは、例えば、ＡＢＳポリマー(エマルジョン、塊状および懸濁ＡＢＳ)などが、例えばドイツ特許出願第2 035 390号(＝米国特許第3 644 574号)またはドイツ特許出願第2 248 242号(＝英国特許第1 409 275号)またはUllmann、Enzyklopadie der Technischen Chemie、第19巻(1980), 280頁など に記載されている。グラフトベースＢ.２のゲル含有量は少なくとも30重量％、好ましくは少なくとも40重量％である(トルエン中で測定)。
【００４２】
グラフトコポリマーＢは、ラジカル重合、例えばエマルジョン、懸濁、溶液または塊状重合、好ましくはエマルジョンまたは塊状重合によって、特に好ましくは塊状重合によって調製される。
【００４３】
特に適したグラフトゴムは、米国特許第4 937 285号による有機ヒドロペルオキシドおよびアスコルビン酸のイニシエーターシステムを用いる、レドックス始動によって調製されるＡＢＳポリマーである。
【００４４】
既知のことであるが、グラフト反応中でグラフトモノマーはグラフトーベース上に完全にグラフトしている必要はなく、本発明によるグラフトポリマーＢは、グラフトベースに存在するグラフトモノマーの(共)重合から得られる、および後処理で形成する製造物とも理解される。
【００４５】
ポリマーＢ用のＢ.２に適したアクリレートゴムは、好ましくはアクリル酸アルキルエステルのポリマーであって、要すれば他の重合可能なエチレン性不飽和モノマーを、Ｂ.２を基準として40重量％まで含む。好ましい重合可能なアクリル酸エステルには、Ｃ1-Ｃ8アルキルエステル(例えばメチル、エチル、ブチル、n-オクチル、および2-エチルヘキシルエステル)；ハロゲンアルキルエステル(好ましくはクロロエチルアクリレートなどハロゲンＣ1-Ｃ8アルキルエステル)、およびこれらのモノマーの混合物が含まれる。
【００４６】
１種以上の重合可能な二重結合を有するモノマーを、架橋を目的として共重合することができる。架橋モノマーの好ましい例は、炭素数3〜8を有する不飽和モノカルボン酸と炭素数3〜12を有する不飽和一価アルコールまたはＯＨ基2〜4および炭素数2〜20を有する飽和ポリオールのエステル(例えばエチレングリコールジメタクリレート、アリルメタクリレートなど)；ポリ不飽和複素環式化合物(例えばトリビニルシアヌレートおよびトリアリルシアヌレートなど)；多官能ビニル化合物(ジ-およびトリビニルベンゼン類など)；トリアリルホスフェートおよびジアリルフタレートもよい。
【００４７】
好ましい架橋モノマーは、アリルメタクリレート、エチレングリコールメタクリレート、ジアリルフタレートおよび少なくとも３種のエチレン性不飽和基を有する複素環式化合物である。
【００４８】
特に好ましい架橋モノマーは、環状モノマーのトリアリルシアヌレート、トリアリルイソシアヌレート、トリアクリロイルヘキサヒドロ-s-トリアジン、トリアリルベンゼン類である。架橋モノマーの量は、好ましくはグラフトベースＢ.２を基準として0.02〜5重量％、特に0.05〜2重量％である。
【００４９】
少なくとも３種のエチレン性不飽和基を有する環状架橋モノマーを使用する場合、グラフトベースＢ.２の１重量％未満の量に制限するのが都合よい。
【００５０】
アクリレートとは別に所望によりグラフトベースＢ.２の調製に使用される、好ましい"他の"重合可能なエチレン性不飽和モノマーは、例えばアクリロニトリル、スチレン、α-メチルスチレン、アクリルアミド、ビニルＣ1-Ｃ6アルキルエーテル、メチルメタクリレート、ブタジエンである。グラフトベースＢ.２として好ましいポリアクリレートゴムは、少なくとも60重量％のゲル含有量を有するエマルジョンポリマーである。
【００５１】
他の適したＢ.２グラフトベースは、ドイツ特許出願公開(OS)第3 704 657号、同(OS)第 3 704 655号、同(OS)第 3 631 540号および同(OS)第3 631539号に記載の、グラフト活性点を有するシリコーンゴムである。
【００５２】
グラフトベースＢ.２のゲル含有量を、適切な溶媒中、25℃で測定する(M. Hoffmann, H. Kromer, R. Kuhn, Polymeranalytik I and II, Georg Thieme-Verlag, Stuttgart 1977)。
【００５３】
平均粒子径ｄ50は、それぞれ存在する粒子の50重量％前後の直径である。超遠心分離測定によって測定できる(W. Scholtan, H. Lange, Kolloid, Z. and Z. Polymere 250 (1972), 782-796)。
【００５４】
成分Ｃ
タルクは、天然型または合成調製されたタルクとして理解される。
【００５５】
純粋なタルクは、化学組成 ３ＭｇＯ・４ＳｉＯ2・Ｈ2Ｏを有し、従ってＭｇＯ含有量31.9重量％、ＳｉＯ2含有量63.4重量％および、化学的に結合した水の含有量4.8重量％を有する。層状構造を有するケイ酸塩である。
【００５６】
天然型タルク材料は、上記の一般的な理想的組成を有しない。マグネシウムの他の元素による部分的置換によって、ケイ素の例えばアルミニウムによる部分的置換によって、および/または他の無機物(例えばドロマイト、マグネサイトおよび緑泥石)との合生によって、不純となるからである。
【００５７】
発明の範囲内のタルクの特定の型は、非常に純度が高いことで区別され、Ａｌ2Ｏ3含有量1重量％以下、好ましくは0.9重量％以下、特に好ましくは0.7重量以下、とりわけ0.5重量％以下を特徴とする。本発明での好ましいタルクグレードは、高純度(Ａｌ2Ｏ3含量)に加えて、ＭｇＯ含有量28〜35重量％、好ましくは30〜33重量％、特に好ましくは30.5〜32重量％、およびＳｉＯ2含有量55〜65重量％, 好ましくは58〜64重量％、特に好ましくは60〜62.5重量％で区別される。
【００５８】
この定義に対応する市販のタルクの型は、例えば、Naintsch A3、A7、A10、A30およびNaintsch Prever M30(Naintsch Mineralwerke GmbH (Graz、Austria)より)、およびFinntalcグレードM05SL、M03、MO5およびM20SL(Omya GmbH 販売(Cologne))である。
【００５９】
平均最大粒子径ｄ5020μm未満、好ましくは10μm未満、特に好ましくは5μm未満、とりわけ好ましくは2.5μm未満を有する、微細な粉状型の形態の、本発明のタルクの使用が、特に利点がある。
【００６０】
発明の範囲内でないタルクの型は、例えば、Naintsch SE-標準、Naintsch SE-スーパー、Naintsch SE-ミクロおよびNaintsch ST 10、15、20、30および60(全てNaintsch Mineralwerke GmbHから販売)、およびOmya販売のWestminタルク、PfizerのMP5O-26、MP-99-10、MP99-54およびM25-38が含まれる。
【００６１】
他の添加剤Ｄ
本発明の組成物は、別のポリマーを含んでもよい。
ビニル芳香族化合物、シアン化ビニル(不飽和ニトリル)、(メタ)アクリル酸(Ｃ1-Ｃ8)-アルキルエステル、不飽和カルボン酸および不飽和カルボン酸の誘導体(酸無水物およびイミド)からなる群の少なくとも１種のモノマーの、適した好ましいビニル(コ)ポリマー(Ｄ.２)がある。
適した特に好ましいものとして、
Ｄ.２.１  ビニル芳香族化合物および/または核置換されたビニル芳香族化合物(例えばスチレン、α-メチルスチレン、p-メチルスチレン、p-クロロスチレンなど)、および/またはメタクリル酸(Ｃ1-Ｃ8)-アルキルエステル(例えばメチルメタクリレート、エチルメタクリレートなど)50〜99重量部、好ましくは60〜90重量部、および
Ｄ.２.２  シアン化ビニル(不飽和ニトリル)(アクリロニトリルおよびメタクリロニトリルなど)、および/または(メタ)アクリル酸(Ｃ1-Ｃ8)-アルキルエステル(例えばメチルメタクリレート、n-ブチルアクリレート、tert.-ブチルアクリレートなど)、および/または不飽和カルボン酸(マレイン酸など)、および/または不飽和カルボン酸の誘導体(酸無水物およびイミドなど)(例えば無水マレイン酸およびＮ-フェニル-マレイミド)1〜50重量部、好ましくは10〜40重量部、
との(コ)ポリマーがある。
【００６２】
(コ)ポリマーＤ.２は樹脂様であり、熱可塑性であってゴムを含まない。
【００６３】
特定の好適物は、Ｄ.２.１スチレンおよびＤ.２.２アクリロニトリルのコポリマーから得られる。
【００６４】
Ｄ.２の(コ)ポリマーは既知であり、ラジカル重合、特にエマルジョン、懸濁、溶液または塊状重合で調製することができる。成分Ｄ.１の(コ)ポリマーは、好ましくは、分子量Ｍｗ(重量平均、例えば光散乱測定法または沈殿法によって測定)15,000〜200,000を有する。
【００６５】
欧州特許出願公開第841 187号などに記載のポリアルキレンテレフタレート(Ｄ.３)も適している。
【００６６】
好適物は、テレフタル酸および/またはそれらの反応性誘導体(例えばそれらのジアルキルエステル)およびエチレングリコールおよび/または1,4-ブタンジオールから調製されるポリアルキレンテレフタレート、およびそれらのポリアルキレンテレフタレートの混合物から得られる。
【００６７】
本発明による組成は、好ましくは、ビニル(コ)ポリマー、ポリアルキレンテレフタレートまたはそれらの混合物を、組成物総量に対して35重量％まで、特に好ましくは30重量％まで含む。とりわけ好ましくは、本発明の組成物は、ビニル(コ)ポリマー、ポリアルキレンテレフタレートまたはそれらの混合物を、組成物全体に対して5〜30重量％含む。
【００６８】
本発明による成形用組成物は、少なくとも１種の他の通常使用される添加剤(例えば、たれ防止剤、滑剤および離型剤、核生成剤、帯電防止剤、安定剤、着色剤、難燃剤および顔料、同様に充填剤および補強剤(タルクを除く))を含んでもよい。
【００６９】
上記成分および必要に応じて添加剤を含む、本発明による成形用組成物は、各成分要素を、インターナルミキサー、押出機および２軸スクリューなどの通常使用される装置などで、200℃〜300℃の温度で、既知方法で溶融コンパウンド化または溶融押出で混合することにより調製される。
【００７０】
各成分要素は、既知の方法で、連続してでも同時でも、そして約20℃(室温)でも高温でも混合することができる。
【００７１】
優れた衝撃抵抗性および他の良好な性質(例えば、ＥＳＣ作用(応力亀裂抵抗性)、剛性、耐熱性、流動性およびそりのないことなど)により、本発明の熱可塑性成形用組成物は、任意の種類の成形物品の製造、とりわけ低温でのガラス転移点について高められた要求を有するものに適する。
【００７２】
本発明の成形用組成物は、成形品、特に薄肉のものの製造に使用できる。成形物品は、例えば射出成形または押出成形によって製造できる。製造できる成形物品の例は：任意の種類のケーシング部品、例えばジューサー、コーヒーメーカー、ミキサーなどの家庭用電気器具；ミニター、(移動式)コンピューター、プリンターおよびコピーなどの事務用機器である。可能な他の用途分野は、建設部門用の電気設備のカバーおよびコンジット、同様に自動推進乗物用(例えば外部または内部車両車体部)である。成形用組成物を、例えばスイッチ、ソケットおよび回路基板など、電気工学分野で使用することもできる。
【００７３】
本発明は、組成物の調製方法、成形物品の製造における組成物の使用、および成形物品自体に関する。
【００７４】
実施例
成分Ａ
相対溶液粘度1.28(ジクロロメタン中、25℃、濃度0.5g/100mlで測定)を有する、ビスフェノールＡベースのポリカーボネート。
【００７５】
成分Ｂ−１
エマルジョン重合によって調製される、スチレンとアクリロニトリルとの比72：28のコポリマー45重量部の、粒状架橋ポリブタジエンゴム55重量部へのグラフトポリマー(平均粒子径ｄ50＝0.3〜0.4μm)
成分Ｂ−２
Dow ChemのDow Magnum 3904(塊状ＡＢＳ)
【００７６】
成分Ｃ
Ｃ１：Westminタルク、Mondo Minerals Oy (Helsinki、Finland)のタルク(Omya GmbH (Cologne)販売)、ＭｇＯ含有量31重量％、ＳｉＯ2含有量61重量％およびＡｌ2Ｏ3含有量1.0重量％、ｄ50＝2.5μm(比較)を有する。
Ｃ２：FinntalcM05SL、Mondo Minerals Oy (Helsinki、Finland)のタルク(Omya GmbH (Cologne)販売)、ＭｇＯ含有量31重量％、ＳｉＯ2含有量61重量％およびＡｌ2Ｏ3含有量0.3重量％、ｄ50＝2μmを有する。
Ｃ３：FinntalcM20SL、Mondo Minerals Oyのタルク、ＭｇＯ含有量31重量％、ＳｉＯ2含有量61重量％およびＡｌ2Ｏ3含有量0.3重量％、ｄ50＝6μmを有する。
Ｃ４：FinntalcM30SL、Mondo Minerals Oyのタルク、ＭｇＯ含有量31重量％、ＳｉＯ2含有量61重量％およびＡｌ2Ｏ3含有量0.3重量％、ｄ50＝8.5μmを有する。
Ｃ５：Naintsch A3、Naintsch Mineralwerke GmbHのタルク、ＭｇＯ含有量31.5重量％、ＳｉＯ2含有量62.0重量％およびＡｌ2Ｏ3含有量0.4重量％、ｄ50＝1.2μmを有する。
表示の化学組成に関するデータは、製造データに基づいている。分析は、文献既知の方法(例えばＸ線蛍光分光測定または原子吸着分光法または熱量測定)で行なった。
【００７７】
成分Ｄ−１
スチレン/アクリロニトリル比72:28、固有粘度0.55dl/g(ジメチルホルムアミド中、20℃で測定)を有するスチレン/アクリロニトリルコポリマー。
成分Ｄ−２
ホスファイト安定剤
成分Ｄ−３
離型剤として、テトラステアリン酸ペンタエリスリトール
【００７８】
本発明の成形用組成物の調製および試験
成分Ａ〜Ｄを、3リットルインターナルミキサーで混合した。アーブルグ(Arburg)270E型射出成形機で、240℃で成形物品を製造した。
ノッチ付衝撃抵抗性を、室温で、測定値80×10×4mmの試験片を用いて、ISO 180 1A方法で測定した。
ビガー(Vicat)Ｂ軟化点を、DIN 53 640に従って測定した。
引張弾性モジュラスを、DIN 53 457/ISO 527に従って測定した。
【００７９】
表１：成形用組成物の構成
【表１】
0005161410.tif 000004
【００８０】
表２：結果
【表２】
0005161410.tif 000005
【００８１】
引張弾性モジュラスとビガー温度の比較で、本発明の実施例は、比較例のものよりも、明確に良好な衝撃抵抗性を示すことが、表２から明らかである。
【００８２】
平均粒子直径を、ノッチ付衝撃抵抗性(図１)に対してプロットした場合、、予想通り、粒子径の減少によるノッチ付衝撃抵抗性の増加がみられた。しかしながら、驚くべきことに、Ａｌ2Ｏ3含量(平方)が高い場合、小さな粒子径を用いても、ノッチ付衝撃抵抗性の明白な低下が起こった。塊状ＡＢＳ(実施例６)を使用すると、他は同じ充填剤組成物を有するエマルジョンＡＢＳ(実施例１)のものと比べて、ノッチ付衝撃抵抗性62％増加、ガラス転移点20℃減少とかなり明白な結果が得られた。
【図面の簡単な説明】
【図１】  平均粒子直径−ノッチ付衝撃抵抗性のプロット。
【図１】
0005161410.tif 000006